СПОСОБ НАНЕСЕНИЯ ПОКРЫТИЯ И АНТИКОРРОЗИОННОЕ ПОКРЫТИЕ ДЛЯ КОМПОНЕНТОВ ТУРБИН

1. Способ покрытия поверхности (23) потенциально топливопроводящего компонента (3, 20) детали турбины, в котором поверхность (23) методом химического осаждения из газовой фазы сначала покрывают слоем нитрида титана (21), а затем слоем оксида α-алюминия (22).
2. Способ по п.1, в котором покрывается поверхность (23), которая содержит сталь марки 16Мо3.
3. Способ по п.1, в котором покрываемую поверхность (23) сначала нагревают, нагретую поверхность (23) покрывают нитридом титана и сразу после этого оксидом α-алюминия и затем покрытую поверхность снова охлаждают.
4. Способ по п.1, в котором покрытие нитридом титана и оксидом α-алюминия проводится в одной и той же печи (1).
5. Способ по п.1, в котором поверхность (23) покрывают нитридом титана путем газофазного аммонолиза или плазменным нанесением в атмосфере водорода.
6. Способ по п.1, в котором поверхность (23) в рамках химического осаждения из газовой фазы нагревают со скоростью повышения температуры от 700°С/ч до 900°С/ч.
7. Способ по п.1, в котором поверхность (23) в рамках химического осаждения из газовой фазы нагревают и/или охлаждают при давлении от 50 мбар до 150 мбар.
8. Способ по одному из пп.1-7, в котором поверхность (23) во время нагревания и/или охлаждения в рамках химического осаждения из газовой фазы продувают газом, содержащим аргон и водород.
9. Способ по п.1, в котором поверхность (23) в рамках химического осаждения из газовой фазы охлаждают со скоростью снижения температуры от 300°С/ч до 500°С/ч.
10. Способ по п.1, в котором поверхность (23) в рамках химического осаждения из газовой фазы покрывают при температуре от 900°С до 1100°С.
11. Способ по п.1, в котором поверхность (23) в рамках химического осаждения из газовой фазы покрывают при потоке газа от 16 л/ч до 20 л/ч.
12. Способ по п.1, в котором поверхность (23) в рамках химического осаждения из газовой фазы покрывают нитридом титана при давлении от 20 мбар до 40 мбар и/или покрывают оксидом α-алюминия при давлении от 80 мбар до 120 мбар.
13. Способ по одному из пп.1-7 и 9-12, в котором поверхность (23) в рамках химического осаждения из газовой фазы покрывают нитридом титана в течение периода от 2 до 4 ч и/или в течение периода от 3 до 5 ч покрывают оксидом α-алюминия.
14. Деталь турбины (3, 20), которая содержит основной материал и потенциально топливопроводящую поверхность (23), отличающаяся тем, что поверхность (23) включает промежуточный слой (21), содержащий нитрид титана, и верхний слой (22), содержащий оксид α-алюминия (22).
15. Газовая турбина, которая содержит деталь (3, 20) турбины по п.14.